(57)【特許請求の範囲】
【請求項１】
非晶性樹脂（Ａ）と、前記非晶性樹脂（Ａ）１００質量部に対して０．１質量部〜１０質量部の表面に樹脂が被覆されたアルミニウム顔料（Ｂ）と、を含有する熱可塑性樹脂組成物を、樹脂充填部内壁の表面温度が前記非晶性樹脂（Ａ）のガラス転移温度よりも２０℃以上高い金型内で射出成形して成形体を得る工程を有する、成形体の製造方法であって、
前記非晶性樹脂（Ａ）が、ＡＢＳ樹脂、ＡＳ樹脂、アクリル樹脂、ＡＳＡ樹脂及びＡＥＳ樹脂からなる群より選ばれる１種以上の樹脂であり、
前記アルミニウム顔料（Ｂ）を被覆した前記樹脂が、ラジカル重合性二重結合を有するカルボン酸、及びラジカル重合性二重結合を有するホスホン酸モノエステル若しくはジエステルからなる群より選ばれる１種以上の化合物に由来する単位（Ｃ）と、ラジカル重合性二重結合を２個以上有する単量体に由来する単位（Ｄ）と、を有する重合体から構成される樹脂である、製造方法。
【発明の詳細な説明】
【技術分野】
【０００１】
本発明は、成形体及びその製造方法に関する。
【背景技術】
【０００２】
従来、家電製品、事務機器製品、自動車の内外装及び化粧品容器等の樹脂製品には、成形性、外観及び物性バランスなどを考慮して、ＡＢＳ樹脂、ＡＳ樹脂、ポリスチレン、ポリカーボネート、ＡＳＡ樹脂、ＡＥＳ樹脂及びアクリル樹脂又はそれらの混合物などを含む樹脂組成物が使用されている。これらの樹脂組成物には、意匠性を付与するために、様々な着色が施されている。このような着色に加えて、高級感を付与したり、他の意匠との差別化を図ったりすることを目的として、樹脂製品にメタリック調等の加飾を施すことがある。
【０００３】
樹脂製品にメタリック調等の加飾を施す材料としては、金属光沢粒子を熱可塑性樹脂に添加した材料が知られている。中でも、アルミニウムフレーク（アルミニウム顔料）を各樹脂に配合した樹脂組成物は、塗装工程が不要になることによる有機溶剤による健康被害の問題解消や、塗膜除去が不要になることによるリサイクル性向上等の点から非常に有効である。
【０００４】
例えば、特許文献１には、特定のメタリック顔料を配合した合成樹脂組成物が開示されており、特許文献２には、特定のアルミニウムフレークとパール顔料とを配合した樹脂組成物が提案されている。
【先行技術文献】
【特許文献】
【０００５】
【特許文献１】特開昭６２−０２０５７４号公報
【特許文献２】特開２０１１−２１８６６２号公報
【発明の概要】
【発明が解決しようとする課題】
【０００６】
これらの樹脂組成物を用い射出成形にて成形品を得る場合、成形品外観の光沢を高めたり、ウェルドラインが発生する形状であれば、そのウェルドラインを低減したりするために、金型温度を樹脂の充填時に樹脂のガラス転移温度以上にして成形すると、より成形品の意匠性が向上する。しかしながら、金型温度をガラス転移温度以上にして成形すると、アルミニウムフレークが金型に付着し、金型を汚染するという問題がある。
【０００７】
本発明は、上記事情に鑑みなされたものであり、金型汚染を抑制しつつ、しかも優れた美観を有する成形体及びその製造方法を提供することを目的とする。
【課題を解決するための手段】
【０００８】
本発明者らは、上記視点を踏まえ鋭意研究を重ねた結果、上述の問題は、特に金型温度を樹脂のガラス転移温度よりも２０℃以上高くして成形した場合に顕著となることを見出した。この点について、本発明者らは、その要因について詳細に検討した結果、アルミニウムフレークの金型に対する密着性と樹脂に対する密着性との違いに起因するところが大きいことを見出した。そして、非晶性樹脂と、表面に樹脂を被覆したアルミニウムフレークとを用いることにより上記目的を達成できるという知見を得て、本発明を完成させるに至った。
【０００９】
すなわち、本発明は、以下のとおりである。
［１］非晶性樹脂（Ａ）と、前記非晶性樹脂（Ａ）１００質量部に対して０．１質量部〜１０質量部の表面に樹脂が被覆されたアルミニウム顔料（Ｂ）と、を含有する熱可塑性樹脂組成物を、樹脂充填部内壁の表面温度が前記非晶性樹脂（Ａ）のガラス転移温度よりも２０℃以上高い金型内で射出成形して成形体を得る工程を有する、成形体の製造方法であって、前記非晶性樹脂（Ａ）が、ＡＢＳ樹脂、ＡＳ樹脂、アクリル樹脂、ＡＳＡ樹脂及びＡＥＳ樹脂からなる群より選ばれる１種以上の樹脂であり、前記アルミニウム顔料（Ｂ）を被覆した前記樹脂が、ラジカル重合性二重結合を有するカルボン酸、及びラジカル重合性二重結合を有するホスホン酸モノエステル若しくはジエステルからなる群より選ばれる１種以上の化合物に由来する単位（Ｃ）と、ラジカル重合性二重結合を２個以上有する単量体に由来する単位（Ｄ）と、を有する重合体から構成される樹脂である、製造方法。
【発明の効果】
【００１０】
本発明によれば、金型汚染を抑制しつつ、しかも優れた美観を有する成形体及びその製造方法を提供することができる。
【図面の簡単な説明】
【００１１】
【図１】実施例で用いた平板状の試験片の模式的な平面図である。
【発明を実施するための形態】
【００１２】
以下、本発明を実施するための形態（以下、「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１３】
本実施形態の成形体は、非晶性樹脂（Ａ）と、非晶性樹脂（Ａ）１００質量部に対して０．１質量部〜１０質量部の表面に樹脂が被覆されたアルミニウム顔料（Ｂ）（以下、「樹脂被覆Ａｌ顔料（Ｂ）」とも表記する。）とを含有する熱可塑性樹脂組成物を、樹脂充填部内壁の表面温度が非晶性樹脂（Ａ）のガラス転移温度よりも２０℃以上高い金型内で射出成形して得られる成形体である。本実施形態の成形体は、少なくとも成形時に金型汚染のような不具合を抑制できる。さらには、本実施形態の成形体は、樹脂被覆Ａｌ顔料（Ｂ）を含有することによって、いわゆるメタリック調の光沢を発現させることも期待できる。またさらに、金型温度を樹脂のガラス転移温度よりも２０℃以上高くすることで、光沢やウェルドを低減した優れた美観を有する成形体を得ることができる。ただし、本実施形態の作用はこれらに限定されない。
【００１４】
＜非晶性樹脂（Ａ）＞
ここでいう非晶性樹脂とは、結晶化に伴う発熱ピークが観察されない（結晶領域を持たない）か、あるいは観察されたとしても結晶融解熱量が１０Ｊ／ｇ以下となるような結晶化度が極めて低い熱可塑性樹脂のことをいう。結晶融解熱量は、示差走査熱量計により測定されるものである。非晶性樹脂としては、例えば、ＡＢＳ（アクリロニトリル−ブタジエン−スチレン）樹脂、ＡＳ（アクリロニトリル−スチレン）樹脂、ポリスチレン、ポリカーボネート、ＡＳＡ（アクリレート−スチレン−アクリロニトリル）樹脂、ＡＥＳ（アクリロニトリル−エチレン−スチレン）樹脂及びアクリル樹脂が挙げられ、これらの中では、ＡＢＳ樹脂、ＡＳ樹脂、ポリスチレン、ポリカーボネート、ＡＳＡ樹脂、及びＡＥＳ樹脂が好ましい。
【００１５】
ＡＢＳ樹脂、ＡＳＡ樹脂及びＡＥＳ樹脂は、それぞれ、芳香族ビニル系単量体とシアン化ビニル系単量体とその他の共重合可能な単量体とを重合させた共重合体の１種である。かかる樹脂は、好ましくは、ゴム質重合体に芳香族ビニル系単量体とシアン化ビニル系単量体と必要によりその他の共重合可能な単量体とをグラフトさせたグラフト共重合体であってもよく、そのグラフト共重合体に、更に芳香族ビニル系単量体とシアン化ビニル系単量体と必要によりその他の共重合可能な単量体とを重合させた共重合体であってもよく、それらの混合物であってもよい。
【００１６】
ゴム質重合体としては、例えば、ジエン系ゴム、アクリル系ゴム及びエチレン系ゴム、並びに、ジエン系単量体、アクリル系単量体及びエチレンのうちの２種以上の単量体の共重合体が挙げられる。ゴム質重合体の具体例としては、ポリブタジエン、スチレン−ブタジエン共重合体、スチレン−ブタジエンのブロック共重合体、アクリロニトリル−ブタジエン共重合体、アクリル酸ｎ−ブチル−ブタジエン共重合体、ポリイソプレン、ブタジエン−メタクリル酸メチル共重合体、アクリル酸ｎ−ブチル−メタクリル酸メチル共重合体、ブタジエン−アクリル酸エチル共重合体、エチレン−プロピレン共重合体、エチレン−プロピレン−ジエン系共重合体、エチレン−イソプレン共重合体及びエチレン−アクリル酸メチル共重合体が挙げられる。これらは１種を単独で用いてもよく、２種以上を併用してもよい。
【００１７】
ゴム質重合体の体積平均粒子径は、特に限定されないが、耐衝撃性等の機械的強度、成形加工性及び成形品外観のバランスの観点から、０．１〜１．２μｍであると好ましく、０．１５〜０．８μｍであるとより好ましく、０．２〜０．４μｍであるとさらに好ましい。この体積平均粒子径は、実施例に記載の方法に準拠して測定される。
【００１８】
芳香族ビニル系単量体としては、例えば、スチレン、α−メチルスチレン、ｏ−メチルスチレン、ｐ−メチルスチレン、ｏ−エチルスチレン、ｐ−エチルスチレン及びｐ−ｔ−ブチルスチレンが挙げられる。これらの中でも、実用物性及び生産性の観点から、スチレン及びα−メチルスチレンが好ましい。これらは１種を単独で用いてもよく、２種以上を併用してもよい。
【００１９】
シアン化ビニル系単量体としては、例えば、アクリロニトリル、メタクリロニトリル、及びエタクリロニトリルが挙げられる。これらの中でも、実用物性及び生産性の観点から、アクリロニトリルが好ましい。これらは１種を単独で用いてもよく、２種以上を併用してもよい。
【００２０】
上記その他の共重合可能な単量体としては、例えば、（メタ）アクリル酸メチル、（メタ）アクリル酸エチル、及び（メタ）アクリル酸ｎ−ブチル等の（メタ）アクリル酸エステル、さらに、（メタ）アクリル酸等の（メタ）アクリル酸類、Ｎ−フェニルマレイミド及び無水マレイン酸が挙げられる。これらは１種を単独で用いてもよく、２種以上を併用してもよい。
【００２１】
本実施形態において用いられる得るポリカーボネートとしては、芳香族ヒドロキシ化合物又はこれと少量のポリヒドロキシ化合物をホスゲン又は炭酸のジエステルと反応させることによって得られる、分岐していてもよい熱可塑性芳香族ポリカーボネート重合体又は共重合体であると好ましい。熱可塑性芳香族ポリカーボネート重合体又は共重合体の製造方法は、特に限定されず、公知の方法、すなわち、ホスゲン法（界面重合法）及び溶融法（エステル交換法）が採用される。
【００２２】
アクリル樹脂としては、例えば、下記のアクリル系ゴム含有重合体及び／又は熱可塑性重合体を用いることができる。
【００２３】
アクリル系ゴム含有重合体としては、アクリル酸アルキルを主成分として含む単量体成分を重合して得られるゴム質重合体の存在下に、メタクリル酸アルキルを主成分として含む単量体成分をグラフト重合して得られたゴム含有重合体が挙げられる。ここで、ある単量体を「主成分」とすることは、重合体を構成する各種の単量体の中でそのある単量体の含有割合が最も多いことを意味する、主成分である単量体の含有割合は、重合体を基準として、好ましくは５０質量％以上、より好ましくは７５質量％以上、更に好ましくは９０質量％以上であり、特に好ましくは、重合体がその単量体からなることである。
【００２４】
なお、本明細書において、「（メタ）アクリル」は「アクリル」及びそれに対応する「メタクリル」を意味する。
【００２５】
単量体成分中の上記アクリル酸アルキルとしては、例えば、アクリル酸メチル、アクリル酸エチル、アクリル酸プロピル、アクリル酸ｎ−ブチル、アクリル酸ｔ−ブチル、アクリル酸ｎ−ヘキシル、アクリル酸２−エチルヘキシル及びアクリル酸ｎ−オクチルが挙げられる。これらの中では、実用物性及び生産性の観点から、アクリル酸メチル及びアクリル酸ｎ−ブチルが好ましく、アクリル酸ｎ−ブチルがより好ましい。これらは１種を単独で又は２種以上を混合して用いられる。
【００２６】
単量体成分中の上記アクリル酸アルキル以外の単量体としては、例えば、メタクリル酸アルキル、これらと共重合可能な二重結合を有する他の単量体、及び多官能性単量体が挙げられる。
【００２７】
メタクリル酸アルキルとしては、例えば、アルキル基が直鎖状は分岐鎖状のものが挙げられる。メタクリル酸アルキルの具体例としては、メタクリル酸メチル、メタクリル酸エチル、メタクリル酸プロピル、メタクリル酸ｎ−ブチル、メタクリル酸ｔ−ブチル及びメタクリル酸ｎ−ヘキシルが挙げられる。これらの中では、実用物性及び生産性の観点から、メタクリル酸メチル好ましい。これらは１種を単独で又は２種以上を混合して用いられる。
【００２８】
これらのアクリル酸アルキル及び／又はメタクリル酸アルキルと共重合可能な二重結合を有する他の単量体としては、例えば、アクリル酸低級アルコール、アクリル酸シアノエチル、アクリルアミド及び（メタ）アクリル酸等のアクリル系単量体；スチレン及びアルキル置換スチレン等の芳香族ビニル単量体；並びに、アクリロニトリル及びメタクリロニトリル等のシアン化ビニル単量体が挙げられる。これらは１種を単独で又は２種以上を混合して用いられる。
【００２９】
上記以外のアクリル系単量体としては、例えば、（メタ）アクリル酸シクロヘキシル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシル及び（メタ）アクリル酸２，３，４，５−テトラヒドロキシペンチル等の（メタ）アクリル酸アルキル以外の（メタ）アクリル酸エステルが挙げられる。これらは１種を単独で用いてもよく、２種以上を併用してもよい。
【００３０】
非晶性樹脂（Ａ）のガラス転移温度は、特に限定されず、例えば、８０〜２００℃であってもよい。本明細書において、ガラス転移温度は、示差走査熱量計を用いて、ＪＩＳ  Ｋ７１２１に準じて測定される。より具体的には、非晶性樹脂（Ａ）を溶融状態から２０℃／分の降温速度で３０℃まで降温した後、２０℃／ｍｉｎの昇温速度で昇温した場合に現れる階段状吸熱ピークの中点として得られる温度をガラス転移温度とする。
【００３１】
非晶性樹脂（Ａ）は、１種を単独で又は２種以上を組み合わせて用いられる。
【００３２】
本実施形態の熱可塑性樹脂組成物における非晶性樹脂（Ａ）の含有割合は、強度及び生産性の観点から、熱可塑性樹脂組成物を基準として、５０質量％以上であることが好ましく、７０質量％以上であることがより好ましく、９０質量％以上であることが更に好ましく、９５質量％以上であることが特に好ましい。熱可塑性樹脂組成物における非晶性樹脂（Ａ）の含有割合の上限は、後述の樹脂被覆Ａｌ顔料（Ｂ）の含有割合を満足するものであれば、特に限定されない。本実施形態の成形体は、熱可塑性樹脂組成物における非晶性樹脂の含有割合がリッチである態様であっても、優れた外観を示すことができる。
【００３３】
＜表面に樹脂が被覆されたアルミニウム顔料（Ｂ）＞
本実施形態の熱可塑性樹脂組成物は、表面に樹脂が被覆されたアルミニウム顔料（Ｂ）を含有する。ここで、「アルミニウム顔料」とは、アルミニウムを主成分として含む材質からなる顔料を意味し、その形状は薄片であることが好ましい。また、材質がアルミニウムを「主成分」として含むことは、材質を構成する各種の元素の中でアルミニウムの含有割合が最も多いことを意味する、主成分であるアルミニウムの含有割合は、材質を基準として、好ましくは５０質量％以上、より好ましくは７５質量％以上、更に好ましくは９０質量％以上であり、特に好ましくは、その材質がアルミニウムからなることである。
【００３４】
アルミニウム顔料は、耐衝撃性及びメタリック感の観点から、その平均粒子径が５μｍ以上５０μｍ以下であることが好ましく、７μｍ以上３０μｍ以下であることがより好ましい。アルミニウム顔料の平均粒子径は、レーザー顕微鏡によりその長径を測定し、それを個々のアルミニウム顔料の粒子径とし、ｎ＝５０以上の任意のアルミニウム顔料の測定結果から、すなわちアルミニウム顔料の測定サンプル数を５０個以上として、相加平均値を算出することにより求められる。
【００３５】
また、アルミニウム顔料は、耐衝撃性及び輝度感の観点から、平均厚さが０．０５〜０．４μｍであることが好ましく、０．０８〜０．３５μｍであることがより好ましい。アルミニウム顔料の平均厚さは、例えば、光学顕微鏡やＳＥＭ（走査型電子顕微鏡）等の電子顕微鏡によりアルミニウム顔料の断面を観察し、ｎ＝５０以上の任意のアルミニウム顔料の厚さの測定結果から、すなわちアルミニウム顔料の測定サンプル数を５０個以上として、相加平均値を算出することにより求められる。
【００３６】
（アルミニウム顔料の表面を被覆する樹脂）
上記樹脂としては、本発明の効果をより有効かつ確実に奏する観点から、１種又は２種以上のラジカル重合性二重結合を有する単量体を構成単位とする樹脂が好ましく、ラジカル重合性二重結合を１個又は２個有する１種以上の化合物に由来する単位（Ｃ）と、ラジカル重合性二重結合を２個以上有する１種以上の単量体（以下、「単位（Ｄ）を構成する単量体」ともいう。）に由来する単位（Ｄ）とを有する重合体から構成される樹脂がより好ましい。同様の観点から、ラジカル重合性二重結合を１個又は２個有する化合物としては、ラジカル重合性二重結合を有するカルボン酸、ラジカル重合性二重結合を有するリン酸モノエステル若しくはジエステル、ラジカル重合性二重結合を有するホスホン酸モノ若しくはジエステル、及びラジカル重合性二重結合を有するカップリング剤からなる群より選ばれる１種以上の化合物（以下、「単位（Ｃ）を構成する化合物」ともいう。）が好ましい。なお、上記樹脂を合成する際には、必要に応じて重合開始剤を用いることができる。
【００３７】
（単位（Ｃ）を構成する化合物）
単位（Ｃ）を構成する化合物のうち、ラジカル重合性二重結合を有するカルボン酸としては、特に限定されないが、例えば、アクリル酸、メタクリル酸、イタコン酸及びフマル酸が挙げられる。これらのカルボン酸は、１種を単独で用いても、２種以上を併用してもよい。上記カルボン酸の好適な使用量は、アルミニウム顔料の種類と特性、特にその表面積によって異なるが、アルミニウム顔料１００質量部に対して、０．０１〜１０質量部であることが好ましく、０．１〜５．０質量部であることがより好ましい。ラジカル重合性二重結合を有するカルボン酸の使用量が上記範囲内であることにより、アルミニウム顔料に樹脂が付着しやすい傾向にある。
【００３８】
単位（Ｃ）を構成する化合物のうち、ラジカル重合性二重結合を有するリン酸モノエステル若しくはジエステルとしては、特に限定されないが、例えば、２−メタクリロイルオキシエチルホスフェート、ジ−２−メタクリロイルオキシエチルホスフェート、トリ−２−メタクリロイルオキシエチルホスフェート、２−アクリロイルオキシエチルホスフェート、ジ−２−アクリロイルオキシエチルホスフェート、トリ−２−アクリロイルオキシエチルホスフェート、ジフェニル−２−アクリロイルオキシエチルホスフェート、ジブチル−２−メタクリロイルオキシエチルホスフェート、ジオクチル−２−アクリロイルオキシエチルホスフェート、及び２−メタクリロイルオキシプロピルホスフェートが挙げられる。これらは、１種を単独で用いても、２種以上を併用してもよい。
【００３９】
また、単位（Ｃ）を構成する化合物のうち、ラジカル重合性二重結合を有するホスホン酸モノ若しくはジエステルとしては、特に限定されないが、例えば、ビス（２−クロロエチル）ビニルホスホネート、及びジアリルジブチルホスホノサクシネートが挙げられる。これらは、１種単独で用いても、２種以上を併用してもよい。
【００４０】
ラジカル重合性二重結合を有するリン酸モノエステル若しくはジエステル及びホスホン酸モノエステル若しくはジエステルのうちでは、ラジカル重合性二重結合を有するリン酸モノエステルが好ましい。このリン酸モノエステルは、２個のＯＨ基を有するリン酸基を有する。そのため、リン酸モノエステルを構成単位として含む樹脂は、より強固にアルミニウム粒子の表面に固定されると推定される。より好ましいリン酸モノエステルとしては、特に限定されないが、例えば、メタクリロイルオキシ基及びアクロイルオキシ基を有するモノエステルが挙げられ、具体的には、２−メタクリロイルオキシエチルホスフェート及び２−アクロイルオキシエチルホスフェートが挙げられる。
【００４１】
ラジカル重合性二重結合を有するリン酸モノエステル若しくはジエステル及びホスホン酸モノエステル若しくはジエステルの好適な使用量は、アルミニウム顔料の種類と特性、特にその表面積によって異なるが、アルミニウム顔料１００質量部に対して、０．０１〜３０質量部であることが好ましく、より好ましくは０．１〜２０質量部である。
【００４２】
単位（Ｃ）を構成する化合物のうち、ラジカル重合性二重結合を有するカップリング剤としては、特に限定されないが、例えば、シランカップリング剤、チタネート系カップリング剤及びアルミニウム系カップリング剤が挙げられる。これらは１種を単独で又は２種以上を組み合わせて用いられる。
【００４３】
上記シランカップリング剤の例としては、特に限定されないが、例えば、γ−メタクリロキシプロピルトリメトキシシラン、ビニルトリクロロシラン、ビニルトリエトキシシラン、ビニルトリメトキシシラン及びビニル−トリス（β−メトキシエトキシ）シランが挙げられる。
【００４４】
上記チタネート系カップリング剤の例としては、特に限定されないが、例えば、イソプロピルイソステアロイルジアクリルチタネートが挙げられる。
【００４５】
上記アルミニウム系カップリング剤の例としては、特に限定されないが、例えば、アセトアルコキシアルミニウムジイソプロピレート及びジルコアルミネート等が挙げられる。
【００４６】
上記ラジカル重合性二重結合を有するカップリング剤の好適な使用量は、アルミニウム顔料の種類と特性、特に表面積によって異なるが、アルミニウム顔料１００質量部に対して０．０１〜２０質量部であることが好ましく、より好ましくは０．１〜１０質量部である。使用量が上記範囲であることにより、アルミニウム顔料に対して樹脂の付着性が向上する傾向にある。
【００４７】
（単位（Ｄ）を構成する単量体）
単位（Ｄ）を構成する単量体である、ラジカル重合性二重結合を２個以上有する単量体としては、単位（Ｃ）を構成する化合物以外のラジカル重合性二重結合を２個以上有する化合物であれば特に限定されないが、例えば、エチレングリコールジメタクリレート、ジエチレングリコールジメタクリレート、トリエチレングリコールジメタクリレート、１，３−ブチレングリコールジメタクリレート、ネオペンチルグリコールジアクリレート、１，６−ヘキサンジオールジアクリレート、ジビニルベンゼン、トリメチロールプロパントリアクリレート、トリメチロールプロパントリメタクリレート、テトラメチロールメタンテトラアクリレート、テトラメチロールプロパンテトラアクリレート、ジ−トリメチロールプロパンテトラアクリレート、ジ−トリメチロールプロパンヘキサアクリレート、ペンタエリスリトールテトラアクリレート及びジ−ペンタエリスリトールヘキサアクリレートが挙げられる。これらの化合物は、１種を単独で用いても、２種以上を併用してもよい。
【００４８】
ラジカル重合性二重結合を２個以上有する単量体の好適な使用量は、アルミニウム顔料１００質量部に対して０．１〜５０質量部であることが好ましく、より好ましくは０．５質量部〜４０質量部である。この使用量が０．１質量部以上であることにより、本実施形態の成形体の衝撃強度を保持する性質がより向上する傾向にある。また、この使用量が５０質量部以下であることにより、光輝性等のアルミニウム顔料としての特性がより向上する傾向にある。
【００４９】
（その他の単量体）
また、アルミニウム顔料の表面を被覆する樹脂として、必要に応じて、単位（Ｃ）を構成する化合物以外の、１分子中にラジカル重合性二重結合を１個有する単量体を用いてもよい。１分子中に重合性二重結合を１個有する単量体としては、特に限定されないが、例えば、スチレン、α−メチルスチレン及びアクリル酸メチル等のアクリル酸エステル；メタクリル酸メチル等のメタクリル酸エステル；アクリロニトリル、メタクリロニトリル、酢酸ビニル並びにプロピオン酸ビニルが挙げられる。これらは、１種を単独で用いても、２種以上を併用してもよい。
【００５０】
〔表面に樹脂が被覆されたアルミニウム顔料の製造方法〕
本実施形態の樹脂被覆Ａｌ顔料（Ｂ）の製造方法としては、特に限定されないが、例えば、下記の製造方法が挙げられる。まず、樹脂で被覆されていないアルミニウム顔料を有機溶剤中に分散後、加温し、攪拌しながら単位（Ｃ）を構成する化合物を添加し、これによりアルミニウム顔料の表面を処理する。次に、その系内に、単位（Ｄ）を構成する単量体と重合開始剤とを一括で添加するか、又は、連続的に添加し、単位（Ｄ）を構成する単量体を重合させて、アルミニウム顔料表面に付着した樹脂層を形成させる。その後、必要に応じて、有機溶剤を適量除去して、樹脂被覆Ａｌ顔料（Ｂ）が有機溶剤中に分散したアルミニウムペーストが得られる。以下、より詳細に説明する。
【００５１】
まず、樹脂で被覆されていないアルミニウム顔料を有機溶剤に分散後、加温し、攪拌しながら、その系内に単位（Ｃ）を構成する化合物を添加する。この際、特に限定されないが、有機溶剤中のアルミニウム顔料の含有割合を１〜３０質量％にすることが好ましい。この含有割合が１％以上であることにより、最終的に有機溶剤を取り除く操作がより容易となる傾向にある。また、この含有割合が３０％以下であることにより、アルミニウム顔料の分散がより均一になりやすい傾向にある。なお、この工程において系内の加温の温度は、４０℃〜１５０℃の温度であることが好ましく、単位（Ｃ）を構成する化合物の添加後の撹拌時間は５分〜１０時間程度であることが好ましい。加温の温度が４０℃以上であることにより、その後の工程において単位（Ｄ）を構成する単量体の重合温度まで昇温するのに要する時間が短くなる傾向にある。また、加温の温度が１５０℃以下であることにより、有機溶剤の蒸気の発火等のおそれをより抑制する傾向にある。また、上記所要時間が５分以上であることにより、単位（Ｃ）を構成する化合物が拡散しやすい傾向にある。また、上記所要時間が１０時間以下であることにより、より短時間で操作を終えることができる傾向にある。
【００５２】
次に、上記系内に単位（Ｄ）を構成する単量体と重合開始剤とを一括で添加するか、又は徐々に連続的に追加しながら添加し、単位（Ｄ）を構成する単量体を重合させてアルミニウム顔料表面に付着した樹脂層を形成させる。その後、必要に応じて（例えばろ過することにより）有機溶剤を除去して、樹脂被覆Ａｌ顔料（Ｂ）を含有するアルミニウムペーストが得られる。重合温度は特に限定されないが、６０℃〜１５０℃であることが好ましい。また、窒素及びヘリウム等の不活性ガス雰囲気下で重合させることが好ましい。上記条件とすることにより、重合効率がより高くなる傾向にある。
【００５３】
上記有機溶剤としては、樹脂層の形成を阻害しないものであれば特に限定されないが、例えば、ヘキサン、ヘプタン、オクタン及びミネラルスピリット等の脂肪族炭化水素；ベンゼン、トルエン、キシレン及びソルベントナフサ等の芳香族炭化水素；テトラヒドロフラン及びジエチルエーテル等のエーテル類；並びに、酢酸エチル及び酢酸ブチル等のエステル類が挙げられる。これらは１種を単独で又は２種以上を組み合わせて用いられる。
【００５４】
本実施形態で用いられる重合開始剤は、一般にラジカル発生剤として知られるものであれば特に制限されず、例えば、ベンゾイルパーオキサイド、ラウロイルパーオキサイド及びビス−（４−ｔ−ブチルシクロヘキシル）パーオキシジカーボネート等のパーオキサイド類；２，２’−アゾビス−イソブチロニトリル及び２，２’−アゾビス−２，４−ジメチルバレロニトリル等のアゾ化合物が挙げられる。重合開始剤の使用量は、特に限定されないが、単位（Ｄ）を構成する単量体１００質量部に対して、０．１質量部〜５０質量部であると好ましい。
【００５５】
本実施形態の熱可塑性樹脂組成物において、樹脂被覆Ａｌ顔料（Ｂ）の含有量は、成形体の輝度の観点から、非晶性樹脂（Ａ）１００質量部に対して０．１〜１０質量部であり、好ましくは０．５〜１０質量部であり、より好ましくは１〜５質量部である。樹脂被覆Ａｌ顔料（Ｂ）の含有量が上記範囲内にあることにより、成形体の輝度感をより優れたものとできる。
【００５６】
（添加剤）
本実施形態の熱可塑性樹脂組成物は、成形体の剛性、耐衝撃性及び耐熱性等を損なわない範囲で、必要に応じて他の添加剤を含んでもよい。その他の添加剤としては、例えば、ホスファイト系、ヒンダードフェノール系、ベンゾトリアゾール系、ベンゾフェノン系、ベンゾエート系、シアノアクリレート系の紫外線吸収剤及び酸化防止剤；亜リン酸塩及び次亜リン酸塩等の着色防止剤；核剤；アミン系、スルホン酸系及びポリエーテル系等の帯電防止剤；アルミニウム顔料以外の顔料等の着色剤が挙げられる。
【００５７】
〔熱可塑性樹脂組成物の製造方法〕
本実施形態の熱可塑性樹脂組成物は、非晶性樹脂（Ａ）、樹脂被覆Ａｌ顔料（Ｂ）を含むアルミニウムペースト及びその他の添加剤を予め混合、混練した混練物を、例えばオープンロール、インテシブミキサー、インターナルミキサー、コニーダー、二軸ローター付の連続混練機及び押出機等の一般的な混和機を用いて溶融混練することにより、製造することができる。
【００５８】
〔成形体及びその製造方法〕
本実施形態の成形体は、上述の熱可塑性樹脂組成物を、その熱可塑性樹脂組成物の充填の際に樹脂充填部内壁の表面温度が全体、部分的を問わず非晶性樹脂（Ａ）のガラス転移温度よりも２０℃以上高い金型内で射出成形して得られる。言い換えれば、本実施形態の成形体の製造方法は、上述の熱可塑性樹脂組成物を、その熱可塑性樹脂組成物の充填の際に樹脂充填部内壁の表面温度が全体、部分的を問わず非晶性樹脂（Ａ）のガラス転移温度よりも２０℃以上高い金型内で射出成形して成形体を得る工程を有するものである。ここで、「樹脂充填部内壁」とは、金型のうち樹脂が充填される空間を区画する壁の部分をいう。この製造方法における熱可塑性樹脂組成物の成形法としては、例えば、溶融した熱可塑性樹脂組成物を金型に充填する際には金型温度を高くしておき、充填完了後に金型温度を下げて成形品を取り出すいわゆるヒートサイクル成形法を用いることができる。ヒートサイクル成形法としては、キャビティ表面を熱媒にて加熱する工程と冷媒にて冷却する工程とを繰り返す方法が一般的に用いられる。加熱方法としては、例えば、加熱したオイル、蒸気、電気ヒータ及び高周波による加熱が挙げられる。
【００５９】
上記表面温度は、本発明の効果を奏する観点から、非晶性樹脂（Ａ）のガラス転移温度よりも２０℃以上高い温度であれば特に限定されないが、例えば、そのガラス転移温度よりも５０℃以上高い温度であると好ましく、１００℃以上高い温度であるとより好ましい。なお、上記内壁温度の上限は特に限定されず、成形体を製造できる温度であれば特に限定されず、例えば、３００℃であってもよい。
【００６０】
本実施形態において、上記内壁温度以外の条件は、従来の射出成形の条件と同様であってもよく、また、用いられる射出成形機も特に限定されない。さらに、成形体の製造方法は、上記の工程以外に、通常の射出成形によって成形体を製造する方法で採用される各種工程を備えていてもよい。
【００６１】
本実施形態の成形体は、特に限定されないが、メタリック調の意匠が求められる成形体であると好ましく、例えば、自動車内外装、家電製品、事務機器、住設及び雑貨に用いられる成形体が挙げられる。成形体の形状や寸法は、これらの用途に適したものであれば特に限定されない。本実施形態の成形体は、光沢やウェルドを低減した優れた美観を有するものである。
【実施例】
【００６２】
以下、実施例を挙げて、本発明をより具体的に説明するが、本発明は下記実施例に限定されない。
【００６３】
［実施例に用いた原料］
＜非晶性樹脂（Ａ）＞
（Ａ−１）ＡＢＳ樹脂（ブタジエン系ゴム５０質量％（体積平均粒子径０．３μｍ）、アクリロニトリル１２質量％、スチレン３８質量％、グラフト率４５％、非グラフト成分の還元粘度０．３８ｍ3／ｋｇ）
（Ａ−２）ＡＳ樹脂（アクリロニトリル３０質量％、スチレン７０質量％、ポリスチレン換算の重量平均分子量１３７０００）
（Ａ−３）アクリロニトリル・ブチルアクリレート・スチレン共重合体（ＡＳ樹脂にブチルアクリレートを共重合したもの）（アクリロニトリル２７質量％、スチレン６３質量％、ブチルアクリレート１０質量％、ポリスチレン換算の重量平均分子量１１００００）
（Ａ−４）アクリル樹脂（旭化成ケミカルズ株式会社製、商品名「デルペット８０Ｎ」）
（Ａ−５）ポリカーボネート（奇美実業社製、商品名「ワンダーライトＰＣ−１１０」）
（Ａ−６）ポリスチレン（ＰＳジャパン株式会社製、商品名「ＰＳＪ−ポリスチレン  Ｈ９１５２」
【００６４】
なお、重量平均分子量はゲル浸透クロマトグラフィー（東ソー社製、商品名「ＨＬＣ８２２０ＧＰＣ」）、カラム（東ソー社製、商品名「ＴＳＫ−ＧＥＬ」、Ｇ６０００ＨＸＬ−Ｇ５０００ＨＸＬ−Ｇ５０００ＨＸＬ−Ｇ４０００ＨＸＬ−Ｇ３０００ＨＸＬを直列に連結したもの）を用いて測定した。樹脂試料２０ｍｇ±０．５ｍｇをテトラヒドロフラン１０ｍＬに溶解した後、その溶液を０．４５μｍのフィルターで濾過した。濾過後の溶液を４０℃のカラムに１００μＬ注入し、検出器ＲＩ温度を４０℃に設定して測定し、市販の標準ポリスチレン換算で重量平均分子量を求めた。
【００６５】
グラフト率は、ゴム質重合体（ブタジエン系ゴム等）にグラフト共重合した成分の、ゴム質重合体に対する質量割合として定義した。重合反応により生成した重合体をアセトンに溶解し、遠心分離器によりアセトン可溶分と不溶分とに分離した。この時、アセトン可溶分は、重合反応した共重合体のうちグラフト反応しなかった成分（非グラフト成分）であり、アセトン不溶分は、ゴム質重合体、及びゴム質重合体にグラフト反応した成分（グラフト成分）である。アセトン不溶分の質量からゴム質重合体の質量を差し引いた値がグラフト成分の質量として定義されるので、これらの値からグラフト率を求めた。
【００６６】
熱可塑性樹脂をアセトンに溶解し、これを遠心分離機によりアセトン可溶分、及びアセトン不溶分に分離した。熱可塑性樹脂におけるゴム質重合体にグラフトしていない成分（非グラフト成分）の還元粘度は、アセトン可溶分０．２５ｇを２−ブタノン５０ｍＬにて溶解した溶液について、３０℃にてＣａｎｎｏｎ−Ｆｅｎｓｋｅ型毛細管中の流出時間を測定することにより求めた。
【００６７】
ゴム質重合体の体積平均粒子径は以下のようにして求めた。
体積平均粒子径は測定対象の樹脂をエポキシ樹脂に包埋させ、四酸化オスミウム及び四酸化ルテニウム等の染色剤にて染色処理して、厚さ約５０ｎｍの超薄切片を作製した後、その超薄切片を透過型電子顕微鏡（ＴＥＭ）にて観察し、超薄切片の任意の１０μｍ×１０μｍの範囲を撮影した。得られた画像において、染色部が上記ゴム質重合体部分として観察されたので、その染色部の体積平均粒子径を測定し、上記ゴム質重合体の体積平均粒子径とした。なお、染色部の体積平均粒子径は画像解析ソフトを用いて、個々のゴム粒子像の面積を測定し、それと同じ面積となるような円の直径から求めた。体積平均粒子径は、画像解析ソフト「Ａ像くん」（旭化成エンジニアリング株式会社製」を用い、測定した。
【００６８】
（アルミペースト１）
容積１Ｌの四つ口フラスコに、旭化成ケミカルズ（株）製の旭化成アルミペーストであるＦＤ−５０６０（商品名、アルミニウム分７２％、平均粒子径６μｍ、平均厚さ０．１２μｍ）６７．６ｇ及びミネラルスピリット３００ｇを加え、窒素ガスを導入しながら攪拌し、系内の温度を８０℃に昇温した。次いで、そこに、アクリル酸０．３７５ｇを添加し、８０℃で３０分間攪拌を続けた。次に、トリメチロールプロパントリメタクリレート３．５ｇとジ−トリメチロールプロパンテトラアクリレート１．５ｇと２，２’−アゾビス−２，４−ジメチルバレロニトリル１．０ｇとをミネラルスピリット４０ｇに溶解させ、その溶液を定量ポンプにより約０．２６ｇ／ｍｉｎの速度で３時間かけて上記四つ口フラスコ内に添加し、その後、系内の温度を８０℃に保ちながら合計６時間重合した。この時点でサンプリングしたろ液中のトリメチロールプロパントリメタアクリレートの未反応量をガスクロマトグラフィで分析したとろ、添加量の９９．５％以上が反応していた。重合終了後、スラリーをろ過し、アルミニウムペースト（以下、単に「アルミペースト」ともいう。）１を得た。アルミペースト１中の樹脂被覆Ａｌ顔料の含有割合は、５０質量％であった。
【００６９】
（アルミペースト２）
旭化成アルミペーストＦＤ−５０６０を旭化成アルミペーストＢＳ−１２０（商品名、アルミニウム分６５％、平均粒子径１３μｍ、平均厚さ０．１１μｍ）に変更した以外はアルミペースト１の製造と同様にして、アルミペースト２を得た。アルミペースト２中の樹脂被覆Ａｌ顔料の含有割合は、５０質量％であった。
【００７０】
（アルミペースト３）
旭化成アルミペーストＦＤ−５０６０を旭化成アルミペーストＭＣ−８０８（商品名、アルミニウム分５６％、平均粒子径１２μｍ、平均厚さ０．１８μｍ）に変更した以外はアルミペースト１の製造と同様にして、アルミペースト３を得た。アルミペースト３中の樹脂被覆Ａｌ顔料の含有割合は、５０質量％であった。
【００７１】
（アルミペースト４）
旭化成アルミペーストＦＤ−５０６０を旭化成アルミペーストＧＡ−４０Ａ（商品名、アルミニウム分７４％、平均粒子径１９μｍ、平均厚さ０．３６μｍ）に変更した以外はアルミペースト１の製造と同様にして、アルミペースト４を得た。アルミペースト４中の樹脂被覆Ａｌ顔料の含有割合は、６４質量％であった。
【００７２】
（アルミペースト５）
旭化成アルミペーストＦＤ−５０６０を旭化成アルミペーストＢＳ−８００（商品名、アルミニウム分６６％、平均粒子径３４μｍ、平均厚さ０．４４μｍ）に変更した以外はアルミペースト１の製造と同様にしてアルミペースト５を得た。アルミペースト５中の樹脂被覆Ａｌ顔料の含有割合は、６１質量％であった。
【００７３】
（アルミペースト６）
旭化成ケミカルズ社製の旭化成アルミペーストＦＤ−５０６０（商品名）をそのまま、アルミペースト６として用いた。
（アルミペースト７）
旭化成ケミカルズ社製の旭化成アルミペーストＢＳ−１２０（商品名）をそのまま、アルミペースト７として用いた。
（アルミペースト８）
旭化成ケミカルズ社製の旭化成アルミペーストＭＣ−８０８（商品名）をそのまま、アルミペースト８として用いた。
（アルミペースト９）
旭化成ケミカルズ社製の旭化成アルミペーストＧＡ−４０Ａ（商品名）をそのまま、アルミペースト９として用いた。
【００７４】
（アルミペースト１０）
旭化成ケミカルズ社製の旭化成アルミペーストＢＳ−８００（商品名）をそのまま、アルミペースト１０として用いた。
【００７５】
アルミニウム顔料の平均粒子径は下記のようにして測定した。まず、その顔料が含まれるアルミペーストをガラス板の表面に乾燥膜厚が１０μｍになるように塗布し、６０℃のオーブンで３０分乾燥して塗板を得た。その塗板の表面をレーザー顕微鏡により観察して個々のアルミニウム顔料の長径を測定し、それを個々のアルミニウム顔料の粒子径とした。ｎ＝５０以上の任意のアルミニウム顔料の粒子径測定結果から、すなわちアルミニウム顔料の測定サンプル数を５０個以上として、粒子径の相加平均値を算出することにより平均粒子径を求めた。また、アルミニウム顔料の平均厚さは、金属成分１ｇ当たりの水面拡散面積ＷＣＡ（ｍ2／ｇ）を測定し、下式により算出した。
平均厚さ（μｍ）＝０．４／［ＷＣＡ（ｍ2／ｇ）］
水面拡散面積ＷＣＡの測定に際し、前処理として、アルミニウム顔料粉末約１ｇに、５％ステアリン酸のミネラルスピリット溶液を１〜２ｍＬ加え、予備分散後、石油ベンジン５０ｍＬを加えて混合し、４０〜４５℃で２時間加温後、フィルターで吸引濾過し、パウダー化した。前処理以外はＪＩＳ  Ｋ５９０６（１９９８）に準じて、平均厚さを導き出した。
【００７６】
〔例１〜２０〕
上記非晶性樹脂及びアルミペーストを、下記表１及び２に示す組成で混合して混合物を得た。次いで、田辺プラスチック機械社製の単軸押出機（型番：ＨＳ３０）を用い、そのシリンダー温度を表１及び表２に示す温度に設定して、上記混合物を溶融混練することにより、熱可塑性樹脂組成物であるペレットを得た。得られたペレットを、東芝機械社製の射出成形機（型番：ＥＣ−１００Ｓ４Ａ）を用いて溶融してから金型内に射出した。この際、金型のコア（可動側）の温調機の設定温度を７０℃にし、キャビティ（固定側）は金型に内蔵したヒーターにて加熱し、内壁の表面温度（表中、「キャビ側金型温度」と表記。）が下記表３〜６に示す条件に達した時点で射出速度３ｍｍ／秒にてペレットの溶融物を射出した。上記溶融物の金型内への充填完了後、ヒーターの電源を切り、冷却水を通水して金型を冷却し、キャビティ（固定）側内壁の表面温度が８０℃に達した時点で試験片を取り出した。こうして、模式的な平面図で図１に示す厚み２．５ｍｍの円形の穴が形成された平板状の試験片（寸法も図１内に記載。）を射出成形にて作製した。なお、上記溶融物の金型内への充填完了後、キャビティ（固定）側内壁の表面温度が８０℃に達するまでの間、上記溶融物すなわち熱可塑性樹脂組成物の冷却を行ったが、その時間が３０秒以内の場合は充填完了から３０秒経過後に試験片を取り出した。得られた試験片を射出成形機から取り出した後の金型のキャビティ（固定）側の内壁表面を目視で確認し、下記のように評価した。
【００７７】
〔金型付着物評価〕
金型のキャビティ（固定）側の内壁表面の外観状態を目視にて観察し、下記のように評価した。
３：アルミニウム顔料の付着は見られなかった。
２：１ｃｍ2あたり１〜２個のアルミニウム顔料の付着が見られた。
１：１ｃｍ2あたり３個以上のアルミニウム顔料の付着が見られた。
【００７８】
〔成形体の外観評価〕
また、成形体の外観を、下記のようにして評価した。成形体のキャビティ（固定側）に対応する面において、模式的な平面図で図１に示すように、穴の円周端のゲート側とは反対側にある位置から延びているウェルドラインの長さを目視にて測定して、下記のように評価した。
３：ウェルドラインの長さが１０ｍｍ未満
２：ウェルドラインの長さが１０ｍｍ以上、２０ｍｍ未満
１：ウェルドラインの長さが２０ｍｍ以上
【００７９】
各例の組成を表１及び表２に示し、評価結果を表３〜６に示す。
【００８０】
【表１】
0006576022.tif 000002
【００８１】
【表２】
0006576022.tif 000003
【００８２】
【表３】
0006576022.tif 000004
【００８３】
【表４】
0006576022.tif 000005
【００８４】
【表５】
0006576022.tif 000006
【００８５】
【表６】
0006576022.tif 000007
【００８６】
表１〜６に示す結果からも明らかなように、本発明の実施例に相当する例ではいずれも、少なくとも金型汚染を抑制し、優れた美観を有する成形体を得られることが確認できた。
【産業上の利用可能性】
【００８７】
本発明の成形体はメタリック調の美観に優れており、特に意匠性が求められる多様な製品に適用することが可能であり、その点で産業上の利用可能性を有している。
【図１】
0006576022.tif 000008